(57)【要約】【課題】良好な分散性を有し、優れた均一な粒子を形成することができる逆ミセル粒子含有組成物および逆ミセル粒子分散組成物を提供する。【解決手段】非水媒体中に両親媒性ブロックポリマーからなる逆ミセル粒子を含有する逆ミセル粒子含有組成物。非水媒体中に両親媒性ブロックポリマーからなる逆ミセル粒子が分散している組成物であって、該逆ミセル粒子の平均粒径が２００ｎｍ以下で、粒径分布（分散度指数μ／Ｇ２　）が０．２以下である逆ミセル粒子分散組成物。ブロックポリマーが３以上のブロックセグメントを有するブロックポリマーである。色材等の機能物質が逆ミセル粒子に内包されている。【選択図】　　　　なし【特許請求の範囲】
【請求項１】
非水媒体中に両親媒性ブロックポリマーからなる逆ミセル粒子を含有することを特徴とする逆ミセル粒子含有組成物。
【請求項２】
前記ブロックポリマーが３以上のブロックセグメントを有するブロックポリマーであることを特徴とする請求項１記載の逆ミセル粒子含有組成物。
【請求項３】
前記ブロックポリマーがポリビニルエーテル繰り返し単位構造を有する高分子化合物であることを特徴とする請求項１または２記載の逆ミセル粒子含有組成物。
【請求項４】
機能物質を含有する請求項１乃至３のいずれかの項に記載の逆ミセル粒子含有組成物。
【請求項５】
機能物質が逆ミセル粒子に内包されていることを特徴とする請求項４に記載の逆ミセル粒子含有組成物。
【請求項６】
前記ブロックポリマーが、下記一般式（１）で表される繰り返し単位構造を有することを特徴とする請求項１乃至５のいずれかの項に記載の逆ミセル粒子含有組成物。
【化１】
2004035735.tif 000010
（式中、Ｒ１　は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ５　）−ＣＨ（Ｒ６　）−Ｏ）ｐ　−Ｒ７　および−（ＣＨ２　）ｍ　−（Ｏ）ｎ　−Ｒ７　から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍは１から３６の整数、ｎは０または１である。
Ｒ５　、Ｒ６　はそれぞれ独立に−Ｈもしくは−ＣＨ３　である。
Ｒ７　は−Ｈ、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ２　ＣＨＯ、−ＣＯ−ＣＨ＝ＣＨ２　、−ＣＯ−Ｃ（ＣＨ３　）＝ＣＨ２　、−ＣＨ２　ＣＯＯＲ８　からなり、Ｒ７　が水素原子以外である場合、Ｒ７　中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ８　は−Ｈまたは炭素数１から５のアルキル基である。Ｐｈはフェニル基、Ｐｙｒはピリジル基を表わす。）
【請求項７】
非水媒体中に両親媒性ブロックポリマーからなる逆ミセル粒子が分散している組成物であって、該逆ミセル粒子の平均粒径が２００ｎｍ以下で、粒径分布（分散度指数μ／Ｇ２　）が０．２以下であることを特徴とする逆ミセル粒子分散組成物。
【請求項８】
前記非水媒体が有機溶媒であることを特徴とする請求項７記載の逆ミセル粒子分散組成物。
【請求項９】
前記ブロックポリマーが３以上のブロックセグメントを有するブロックポリマーであることを特徴とする請求項７または８記載の逆ミセル粒子分散組成物。
【請求項１０】
前記ブロックポリマーがポリビニルエーテル繰り返し単位構造を有する高分子化合物であることを特徴とする請求項７乃至９のいずれかの項に記載の逆ミセル粒子分散組成物。
【請求項１１】
機能物質を含有する請求項７乃至１０のいずれかの項に記載の逆ミセル粒子分散組成物。
【請求項１２】
機能物質が逆ミセル粒子に内包されていることを特徴とする請求項１１に記載の逆ミセル粒子分散組成物。
【請求項１３】
前記ブロックポリマーが、下記一般式（１）で表される繰り返し単位構造を有することを特徴とする請求項７乃至１２のいずれかの項に記載の逆ミセル粒子分散組成物。
【化２】
2004035735.tif 000011
（式中、Ｒ１　は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ５　）−ＣＨ（Ｒ６　）−Ｏ）ｐ　−Ｒ７　および−（ＣＨ２　）ｍ　−（Ｏ）ｎ　−Ｒ７　から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍは１から３６の整数、ｎは０または１である。
Ｒ５　、Ｒ６　はそれぞれ独立に−Ｈもしくは−ＣＨ３　である。
Ｒ７　は−Ｈ、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ２　ＣＨＯ、−ＣＯ−ＣＨ＝ＣＨ２　、−ＣＯ−Ｃ（ＣＨ３　）＝ＣＨ２　、−ＣＨ２　ＣＯＯＲ８　からなり、Ｒ７　が水素原子以外である場合、Ｒ７　中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ８　は−Ｈまたは炭素数１から５のアルキル基である。Ｐｈはフェニル基、Ｐｙｒはピリジル基を表わす。）
【請求項１４】
請求項１乃至１３のいずれかに記載の組成物を用いて媒体に画像を形成することを特徴とする画像形成方法。
【請求項１５】
請求項１乃至１３のいずれかに記載の組成物を使用して画像を表示する表示手段を備えることを特徴とする表示素子。
【請求項１６】
請求項１４記載の画像形成方法を用いて媒体に画像を形成することを特徴とする画像形成装置。
【請求項１７】
請求項１５記載の表示素子と前記表示素子を駆動するための駆動手段とを備えることを特徴とする画像形成装置。
【発明の詳細な説明】
【０００１】
【発明の属する技術分野】
本発明は、逆ミセル粒子含有組成物、逆ミセル粒子分散組成物、それを用いた表示素子、画像形成方法及び画像形成装置に関し、詳しくは各種機能材料、特にプリンティングプロセス、表示素子に使用することができる、粒子状組成物、それらを用いた画像形成方法、表示素子、デバイス、画像形成装置に関する。
【０００２】
【従来の技術】
電気泳動粒子を利用した画像形成装置としては、電子写真装置や電気泳動ディスプレイといったものが知られている。多くは静電的に与えた電場に対して電荷を帯びた色材粒子が泳動し、画素を表現するメカニズムによっている。近年になって湿式の電子写真技術を利用した高画質高速デジタル印刷装置の開発が盛んになりつつある。また、ディスプレイの領域でもバックライトの不要な反射型ディスプレイでかつ、表示のメモリー性を有する非常時駆動の低消費エネルギディスプレイに電気泳動粒子が使用されてきつつある。これら粒子は主に水または水性溶媒を用いるのではなく、非水媒体、代表的には有機溶剤に分散されることで良好な駆動特性、現像特性を発揮しやすい。このような状況下高品質の画像形成装置ために、様々な角度で電気泳動粒子自身の開発が行なわれており（特開平５−２７３７９２号公報）、より良い特性を有する電気泳動粒子の開発が求められている。
【０００３】
また、一方で水または水性溶媒ではなく、非水媒体中に分散される粒子状組成物としての機能材料は、インク等の色材分野、光学材料に展開されてきている。
【０００４】
【発明が解決しようとする課題】
本発明は上記事情に鑑み、良好な分散性を有し、優れた均一な粒子を形成することができる逆ミセル粒子含有組成物および逆ミセル粒子分散組成物を提供しようとするものである。
また、本発明は、該組成物を使用した表示素子、画像形成方法及び画像形成装置を提供しようとするものである。
【０００５】
【課題を解決するための手段】
即ち、本発明の第一の発明は、非水媒体中に両親媒性ブロックポリマーからなる逆ミセル粒子を含有することを特徴とする逆ミセル粒子含有組成物である。
【０００６】
また、本発明の第二の発明は、非水媒体中に両親媒性ブロックポリマーからなる逆ミセル粒子が分散している組成物であって、該逆ミセル粒子の平均粒径が２００ｎｍ以下で、粒径分布（分散度指数μ／Ｇ２　）が０．２以下であることを特徴とする逆ミセル粒子分散組成物である。
【０００７】
以下に本発明における好ましい実施態様を示す。
前記非水媒体が有機溶媒であることが好ましい。
前記ブロックポリマーが３以上のブロックセグメントを有するブロックポリマーであることが好ましい。
前記ブロックポリマーがポリビニルエーテル繰り返し単位構造を有する高分子化合物であることが好ましい。
さらに、機能物質を含有することが好ましい。機能物質が逆ミセル粒子に内包されていることが好ましい。
【０００８】
前記ブロックポリマーが、下記一般式（１）で表される繰り返し単位構造を有することが好ましい。
【０００９】
【化３】
2004035735.tif 000002
【００１０】
（式中、Ｒ１　は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ５　）−ＣＨ（Ｒ６　）−Ｏ）ｐ　−Ｒ７　および−（ＣＨ２　）ｍ　−（Ｏ）ｎ　−Ｒ７　から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍは１から３６の整数、ｎは０または１である。
Ｒ５　、Ｒ６　はそれぞれ独立に−Ｈもしくは−ＣＨ３　である。
【００１１】
Ｒ７　は−Ｈ、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ２　ＣＨＯ、−ＣＯ−ＣＨ＝ＣＨ２　、−ＣＯ−Ｃ（ＣＨ３　）＝ＣＨ２　、−ＣＨ２　ＣＯＯＲ８　からなり、Ｒ７　が水素原子以外である場合、Ｒ７　中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ８　は−Ｈまたは炭素数１から５のアルキル基である。Ｐｈはフェニル基、Ｐｙｒはピリジル基を表わす。）
本発明の第三の発明は、上記の組成物を用いて媒体に画像を形成することを特徴とする画像形成方法である。
本発明の第四の発明は、上記の組成物を使用して画像を表示する表示手段を備えることを特徴とする表示素子である。
本発明の第五の発明は、上記の画像形成方法を用いて媒体に画像を形成することを特徴とする画像形成装置である。
本発明の第六の発明は、上記の表示素子と前記表示素子を駆動するための駆動手段とを備えることを特徴とする画像形成装置である。
【００１２】
【発明の実施の形態】
本発明者らは、鋭意検討を重ねた結果本発明を完成するに至った。
以下、本発明を詳細に説明する。
本発明の第一の発明は、非水媒体中に両親媒性ブロックポリマーからなる逆ミセル粒子を含有する逆ミセル粒子含有組成物である。
また、本発明の第二の発明は、非水媒体中に両親媒性ブロックポリマーからなる逆ミセル粒子が分散している逆ミセル粒子分散組成物である。
【００１３】
本発明の組成物は非水媒体中の組成物である。用いることのできる非水媒体としては、有機溶剤、樹脂等が挙げられる。有機溶剤としては、ヘキサン、へプタン、オクタン、デカン、トルエン、アイソパー等の炭化水素系溶剤、シクロヘキサノン、アセトン、メチルエチルケトン、酢酸ブチル等の溶剤も使用可能である。また、オリーブオイル、大豆油、牛脂、豚脂等の天然油脂を使用することもできる。シリコンオイル、フッ素系のオイルも使用可能である。バインダー樹脂としては、スチレンアクリル共重合体、ポリエステル等が例として挙げられる。
【００１４】
本発明の組成物に用いられる非水媒体の含有量は、１重量％から９９．８重量％である。好ましくは５重量％から９９．５重量％である。さらに好ましくは１０重量％から９９重量％である。１重量％未満では、粒子の分散が充分でない場合があり、９９．８重量％を越える場合は分散体としての機能が充分でない場合がある。
【００１５】
本発明にさらに特徴的に用いられる成分である両親媒性ブロックポリマーについて説明する。
本発明に用いることができるブロックポリマーとして、具体的な例をあげると、アクリル、メタクリル系ブロックポリマー、ポリスチレンと他の付加重合系または縮合重合系のブロックポリマー、ポリオキシエチレン、ポリオキシアルキレンのブロックを有するブロックポリマー等、従来から知られているブロックポリマーを用いることもできる。本発明では、ポリビニルエーテル構造を含むブロックポリマーが好ましく用いられる。また、本発明では、ブロックポリマーがポリビニルエーテル構造を含むグラフトポリマーであってもよいし、ブロックポリマーのあるセグメントが共重合セグメントであってもよく、その共重合の形態は限定されず、例えばランダムセグメントであってもグラジュエーションセグメントであってもよい。
【００１６】
本発明に好ましく用いられるポリビニルエーテル構造を含むブロックポリマーについて説明する。ポリビニルエーテル構造を含むポリマーの合成法は多数報告されているが（例えば特開平１１−０８０２２１号公報）、青島らによるカチオンリビング重合による方法（特開平１１−３２２９４２号公報、特開平１１−３２２８６６号公報）が代表的である。カチオンリビング重合でポリマー合成を行うことにより、ホモポリマーや２成分以上のモノマーからなる共重合体、さらにはブロックポリマー、グラフトポリマー、グラジュエーションポリマー等の様々なポリマーを、長さ（分子量）を正確に揃えて合成することができる。また、ポリビニルエーテルは、その側鎖に様々な官能基を導入することができる。カチオン重合法は、他にＨＩ／Ｉ２　系、ＨＣｌ／ＳｎＣｌ４　系等で行うこともできる。
【００１７】
また、ポリビニルエーテル構造を含むブロックポリマーの構造は、ビニルエーテルと他のポリマーからなる共重合体であってもよい。また、他の高分子鎖にブロックポリマーがグラフトして結合しているグラフトポリマーであっても良い。
【００１８】
本発明において、ブロックポリマーはＡＢ、ＡＢＡ、ＡＢＤ、ＡＢＤＥ等のブロック形態がより好ましい。Ａ、Ｂ、Ｄ、Ｅはそれぞれ異なるブロックセグメントを示す。各ブロックセグメントは単一の繰り返し単位からなるセグメントでもよく、複数の繰り返し単位構造からなる共重合セグメントでもいよい。
【００１９】
前述したポリビニルエーテル構造を含むブロックポリマーは、より具体的には、ポリビニルエーテル構造の繰り返し単位構造を有することが好ましい。具体的な例では以下の一般式（１）で表される単位構造が好ましい。
【００２０】
【化４】
2004035735.tif 000003
【００２１】
（式中、Ｒ１　は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ５　）−ＣＨ（Ｒ６　）−Ｏ）ｐ　−Ｒ７　および−（ＣＨ２　）ｍ　−（Ｏ）ｎ　−Ｒ７　から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍは１から３６の整数、ｎは０または１である。
Ｒ５　、Ｒ６　はそれぞれ独立に−Ｈもしくは−ＣＨ３　である。
【００２２】
Ｒ７　は−Ｈ、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ２　ＣＨＯ、−ＣＯ−ＣＨ＝ＣＨ２　、−ＣＯ−Ｃ（ＣＨ３　）＝ＣＨ２　、−ＣＨ２　ＣＯＯＲ８　からなり、Ｒ７　が水素原子以外である場合、Ｒ７　中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ８　は−Ｈまたは炭素数１から５のアルキル基である。Ｐｈはフェニル基、Ｐｙｒはピリジル基を表わす。）
【００２３】
本発明において、−Ｐｈはフェニル基、−Ｐｙｒはピリジル基、−Ｐｈ−Ｐｈはビフェニル基、および−Ｐｈ−Ｐｙｒはピリジルフェニル基を表す。ピリジル基、ビフェニル基およびピリジルフェニル基については、可能な位置異性体のいずれのものであってもよい。
【００２４】
本発明では両親媒性のブロックポリマーが使用される。例えば、上記一般式（１）の繰り返し単位構造から、疎水性のブロックセグメントと親水性のブロックセグメントを選択、合成することにより得ることができる。
【００２５】
次に、ブロックポリマーのポリビニルエーテル構造の繰り返し単位構造として、ビニルエーテルモノマーの構造の例をあげるが、本発明に用いられるポリビニルエーテル構造は、これらに限定されない。
【００２６】
【化５】
2004035735.tif 000004
【００２７】
【化６】
2004035735.tif 000005
【００２８】
【化７】
2004035735.tif 000006
【００２９】
【化８】
2004035735.tif 000007
【００３０】
また、上記の繰り返し単位構造の具体例として示した中で、例えば単位構造（１）〜（５）のうち、（３），（４）は疎水性の単位構造を示し、（１），（２），（５）はその他の条件により、親水性または疎水性に変化する単位構造を示す。
【００３１】
以下に、これらのビニルエーテルモノマーからなる、ポリビニルエーテルブロックポリマーの構造を例示するが、本発明に用いられるポリマーは、これらに限定されない。
【００３２】
【化９】
2004035735.tif 000008
【００３３】
【化１０】
2004035735.tif 000009
【００３４】
以上のポリビニルエーテルにおいて、繰り返し単位数におけるｕ、ｖ、ｗがそれぞれ独立に３以上１０，０００以下であることが好ましく、またその合計（ｕ＋ｖ＋ｗ）が１０以上２０，０００以下であることがより好ましい。
【００３５】
本発明で用いられるブロックポリマーの分子量分布＝Ｍｗ（重量平均分子量）／Ｍｎ（数平均分子量）は２．０以下であり、好ましくは１．６以下であり、更に好ましくは１．３以下であり、特に好ましくは１．４以下である。本発明で用いられるブロックポリマーの数平均分子量（Ｍｎ）は１０００〜１００万であるが好ましく、１０００未満あるは１００万を超えると所定の機能を奏する物質を溶媒中において良好に分散できない場合がある。
【００３６】
また、分散安定性向上、包接性向上のためにはブロックポリマーの分子運動性がよりフレキシブルであることが機能性物質と物理的に親和しやすい点を有しているため好ましい。さらには後に詳述するように被記録媒体上で被覆層を形成しやすい点でもフレキシブルであることが好ましい。また、後述するようにブロックポリマーの運動性がフレキシブルであることは均一な粒子径を生成しやすい点でも好ましい。このためにはブロックポリマーの主鎖のガラス転移温度Ｔｇは、好ましくは２０℃以下であり、より好ましくは０℃以下であり、さらに好ましくは−２０℃以下である。この点でもポリビニルエーテル構造を有するポリマーは、ガラス転移点が低く、フレキシブルな特性を有するため、好ましく用いられる。
【００３７】
本発明の組成物中に含有される前記ブロックポリマーの含有量は、０．１〜８０ｗｔ％、好ましくは０．５〜６０ｗｔ％が望ましい。ブロックポリマーの量が０．１ｗｔ％未満となると、本発明のインク組成物中に含まれる色材を十分に分散したり、包接したりすることができない場合があり、８０ｗｔ％を超えると粘性が大きくなりすぎる場合がある。
【００３８】
また、本発明においては、ブロックポリマーが３以上のブロックセグメントを有するブロックポリマーであることを特徴とする組成物が好ましく用いられる。代表的にはトリブロックポリマーがあげられる。この場合少なくとも一つの親媒性のセグメント、少なくとも一つの疎媒性のセグメントを有し、さらに少なくとも一つのそれらと異なるブロックセグメントを有する。逆ミセル粒子を形成するに必要な、親媒性セグメント、疎媒性セグメントを有し、かつさらに少なくとも一つの別の機能を有するセグメントを有するため、高機能性の分散組成物を提供することが可能となる。
【００３９】
さらに本発明の組成物中には、機能物質を含有していることが好ましい。機能物質は液体、固体である場合が好ましく、溶解性の物質であってもよい。例えばオイル、色材としての顔料、染料、金属、除草剤、殺虫剤、生体材料、薬、染料や分子性触媒等も用いることができる。本発明中の組成物中に含有される機能性物質の含有量は、０．１重量％以上、８０重量％以下である。好ましくは０．５重量％以上６０重量％以下である。０．１重量％未満の場合、機能性が充分に発現しない場合があり、８０重量％を越える場合、分散が充分でない場合がある。機能物質として好ましく用いられる色材としては、以下にあげるものが具体例である。
【００４０】
顔料は、有機顔料および無機顔料のいずれでもよく、インクに用いられる顔料は、好ましくは黒色顔料と、シアン、マゼンタ、イエローの３原色顔料を用いることができる。なお、上記に記した以外の色顔料、無色または淡色の顔料、または金属光沢顔料等を使用してもよい。また、本発明において、市販の顔料を用いてもよいし、あるいは新規に合成した顔料を用いてもよい。また、染料と併用して用いても良い。
【００４１】
以下に、黒、シアン、マゼンタ、イエローにおいて、市販されている顔料を例示する。
【００４２】
黒色の顔料としては、Ｒａｖｅｎ１０６０、Ｒａｖｅｎ１０８０、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ３５００、Ｒａｖｅｎ５２５０、Ｒａｖｅｎ５７５０、Ｒａｖｅｎ７０００、Ｒａｖｅｎ５０００　ＵＬＴＲＡＩＩ、Ｒａｖｅｎ１１９０　ＵＬＴＲＡＩＩ（以上、コロンビアン・カーボン社製）、Ｂｌａｃｋ　Ｐｅａｒｌｓ　Ｌ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ　８００、Ｍｏｎａｒｃｈ　８８０、Ｍｏｎａｒｃｈ　９００、Ｍｏｎａｒｃｈ　１０００、Ｍｏｎａｒｃｈ　１３００、Ｍｏｎａｒｃｈ　１４００（以上、キャボット社製）、Ｃｏｌｏｒ　Ｂｌａｃｋ　ＦＷ１、Ｃｏｌｏｒ　Ｂｌａｃｋ　ＦＷ２、Ｃｏｌｏｒ　Ｂｌａｃｋ　ＦＷ２００、Ｃｏｌｏｒ　Ｂｌａｃｋ　１８、Ｃｏｌｏｒ　Ｂｌａｃｋ　Ｓ１６０、Ｃｏｌｏｒ　Ｂｌａｃｋ　Ｓ１７０、Ｓｐｅｃｉａｌ　Ｂｌａｃｋ　４、Ｓｐｅｃｉａｌ　Ｂｌａｃｋ　４Ａ、Ｓｐｅｃｉａｌ　Ｂｌａｃｋ　６、Ｐｒｉｎｔｅｘ３５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を挙げることができるが、これらに限定されない。
【００４３】
シアン色の顔料としては、Ｃ．Ｉ．Ｐｉｇｍｅｎｔ　Ｂｌｕｅ−１、Ｃ．Ｉ．Ｐｉｇｍｅｎｔ　Ｂｌｕｅ−２、Ｃ．Ｉ．Ｐｉｇｍｅｎｔ　Ｂｌｕｅ−３、Ｃ．Ｉ．Ｐｉｇｍｅｎｔ　Ｂｌｕｅ−１５、Ｃ．Ｉ．Ｐｉｇｍｅｎｔ　Ｂｌｕｅ−１５：２、Ｃ．Ｉ．Ｐｉｇｍｅｎｔ　Ｂｌｕｅ−１５：３、Ｃ．Ｉ．Ｐｉｇｍｅｎｔ　Ｂｌｕｅ−１５：４、Ｃ．Ｉ．Ｐｉｇｍｅｎｔ　Ｂｌｕｅ−１６、Ｃ．Ｉ．Ｐｉｇｍｅｎｔ　Ｂｌｕｅ−２２、Ｃ．Ｉ．Ｐｉｇｍｅｎｔ　Ｂｌｕｅ−６０等が挙げられるが、これらに限定されない。
【００４４】
マゼンタ色の顔料としては、Ｃ．Ｉ．Ｐｉｇｍｅｎｔ　Ｒｅｄ−５、Ｃ．Ｉ．Ｐｉｇｍｅｎｔ　Ｒｅｄ−７、Ｃ．Ｉ．Ｐｉｇｍｅｎｔ　Ｒｅｄ−１２、Ｃ．Ｉ．Ｐｉｇｍｅｎｔ　Ｒｅｄ−４８、Ｃ．Ｉ．Ｐｉｇｍｅｎｔ　Ｒｅｄ−４８：１、Ｃ．Ｉ．Ｐｉｇｍｅｎｔ　Ｒｅｄ−５７、Ｃ．Ｉ．Ｐｉｇｍｅｎｔ　Ｒｅｄ−１１２、Ｃ．Ｉ．Ｐｉｇｍｅｎｔ　Ｒｅｄ−１２２、Ｃ．Ｉ．Ｐｉｇｍｅｎｔ　Ｒｅｄ−１２３、Ｃ．Ｉ．Ｐｉｇｍｅｎｔ　Ｒｅｄ−１４６、Ｃ．Ｉ．Ｐｉｇｍｅｎｔ　Ｒｅｄ−１６８、Ｃ．Ｉ．Ｐｉｇｍｅｎｔ　Ｒｅｄ−１８４、Ｃ．Ｉ．Ｐｉｇｍｅｎｔ　Ｒｅｄ−２０２、Ｃ．Ｉ．Ｐｉｇｍｅｎｔ　Ｒｅｄ−２０７等が挙げられるが、これらに限定されない。
【００４５】
イエローの顔料としては、Ｃ．Ｉ．Ｐｉｇｍｅｎｔ　Ｙｅｌｌｏｗ−１２、Ｃ．Ｉ．Ｐｉｇｍｅｎｔ　Ｙｅｌｌｏｗ−１３、Ｃ．Ｉ．Ｐｉｇｍｅｎｔ　Ｙｅｌｌｏｗ−１４、Ｃ．Ｉ．Ｐｉｇｍｅｎｔ　Ｙｅｌｌｏｗ−１６、Ｃ．Ｉ．Ｐｉｇｍｅｎｔ　Ｙｅｌｌｏｗ−１７、Ｃ．Ｉ．Ｐｉｇｍｅｎｔ　Ｙｅｌｌｏｗ−７４、Ｃ．Ｉ．Ｐｉｇｍｅｎｔ　Ｙｅｌｌｏｗ−８３、Ｃ．Ｉ．Ｐｉｇｍｅｎｔ　Ｙｅｌｌｏｗ−９３、Ｃ．Ｉ．Ｐｉｇｍｅｎｔ　Ｙｅｌｌｏｗ−９５、Ｃ．Ｉ．Ｐｉｇｍｅｎｔ　Ｙｅｌｌｏｗ−９７、Ｃ．Ｉ．Ｐｉｇｍｅｎｔ　Ｙｅｌｌｏｗ−９８、Ｃ．Ｉ．Ｐｉｇｍｅｎｔ　Ｙｅｌｌｏｗ−１１４、Ｃ．Ｉ．Ｐｉｇｍｅｎｔ　Ｙｅｌｌｏｗ−１２８、Ｃ．Ｉ．Ｐｉｇｍｅｎｔ　Ｙｅｌｌｏｗ−１２９、Ｃ．Ｉ．Ｐｉｇｍｅｎｔ　Ｙｅｌｌｏｗ−１５１、Ｃ．Ｉ．Ｐｉｇｍｅｎｔ　Ｙｅｌｌｏｗ−１５４等が挙げられるが、これらに限定されない。
【００４６】
また、本発明のインク組成物では、水に自己分散可能な顔料も使用できる。水分散可能な顔料としては、顔料表面にポリマーを吸着させた立体障害効果を利用したものと、静電気的反発力を利用したものとがあり、市販品としては、ＣＡＢ−０−ＪＥＴ２００、ＣＡＢ−０−ＪＥＴ３００（以上キャボット社製）、Ｍｉｃｒｏｊｅｔ　Ｂｌａｃｋ　ＣＷ−１（オリエント化学社製）等が挙げられる。
【００４７】
本発明の組成物に用いられる顔料は、全重量に対して、０．１〜５０質量％が好ましい。顔料の量が、０．１質量未満であると、十分な画像濃度を得られなくなり、５０質量％を超えると顔料が凝集し分散できなくなる。さらに好ましい範囲としては０．５〜３０質量％の範囲である。
【００４８】
また、本発明の組成物では染料も使用することができる。以下に述べるような直接染料、酸性染料、塩基性染料、反応性染料、食品用色素の水溶性染料、又は分散染料の不溶性色素を用いることができる。
【００４９】
例えば、水溶性染料としては、Ｃ．Ｉ．ダイレクトブラック，−１７，−１９，−２２，−３２，−３８，−５１，−６２，−７１，−１０８，−１４６，−１５４；Ｃ．Ｉ．ダイレクトイエロー，−１２，−２４，−２６，−４４，−８６，−８７，−９８，−１００，−１３０，−１４２；Ｃ．Ｉ．ダイレクトレッド，−１，−４，−１３，−１７，−２３，−２８，−３１，−６２，−７９，−８１，−８３，−８９，−２２７，−２４０，−２４２，−２４３；Ｃ．Ｉ．ダイレクトブルー，−６，−２２，−２５，−７１，−７８，−８６，−９０，−１０６，−１９９；Ｃ．Ｉ．ダイレクトオレンジ，−３４，−３９，−４４，−４６，−６０；Ｃ．Ｉ．ダイレクトバイオレット，−４７，−４８；Ｃ．Ｉ．ダイレクトブラウン，−１０９；Ｃ．Ｉ．ダイレクトグリーン，−５９等の直接染料、
Ｃ．Ｉ．アシッドブラック，−２，−７，−２４，−２６，−３１，−５２，−６３，−１１２，−１１８，−１６８，−１７２，−２０８；Ｃ．Ｉ．アシッドイエロー，−１１，−１７，−２３，−２５，−２９，−４２，−４９，−６１，−７１；Ｃ．Ｉ．アシッドレッド，−１，−６，−８，−３２，−３７，−５１，−５２，−８０，−８５，−８７，−９２，−９４，−１１５，−１８０，−２５４，−２５６，−２８９，−３１５，−３１７；Ｃ．Ｉ．アシッドブルー，−９，−２２，−４０，−５９，−９３，−１０２，−１０４，−１１３，−１１７，−１２０，−１６７，−２２９，−２３４，−２５４；Ｃ．Ｉ．アシッドオレンジ，−７，−１９；Ｃ．Ｉ．アシッドバイオレット，−４９等の酸性染料、
Ｃ．Ｉ．リアクティブブラック，−１，−５，−８，−１３，−１４，−２３，−３１，−３４，−３９；Ｃ．Ｉ．リアクティブイエロー，−２，−３，−１３，−１５，−１７，−１８，−２３，−２４，−３７，−４２，−５７，−５８，−６４，−７５，−７６，−７７，−７９，−８１，−８４，−８５，−８７，−８８，−９１，−９２，−９３，−９５，−１０２，−１１１，−１１５，−１１６，−１３０，−１３１，−１３２，−１３３，−１３５，−１３７，−１３９，−１４０，−１４２，−１４３，−１４４，−１４５，−１４６，−１４７，−１４８，−１５１，−１６２，−１６３；Ｃ．Ｉ．リアクティブレッド，−３，−１３，−１６，−２１，−２２，−２３，−２４，−２９，−３１，−３３，−３５，−４５，−４９，−５５，−６３，−８５，−１０６，−１０９，−１１１，−１１２，−１１３，−１１４，−１１８，−１２６，−１２８，−１３０，−１３１，−１４１，−１５１，−１７０，−１７１，−１７４，−１７６，−１７７，−１８３，−１８４，−１８６，−１８７，−１８８，−１９０，−１９３，−１９４，−１９５，−１９６，−２００，−２０１，−２０２，−２０４，−２０６，−２１８，−２２１；Ｃ．Ｉ．リアクティブブルー，−２，−３，−５，−８，−１０，−１３，−１４，−１５，−１８，−１９，−２１，−２５，−２７，−２８，−３８，−３９，−４０，−４１，−４９，−５２，−６３，−７１，−７２，−７４，−７５，−７７，−７８，−７９，−８９，−１００，−１０１，−１０４，−１０５，−１１９，−１２２，−１４７，−１５８，−１６０，−１６２，−１６６，−１６９，−１７０，−１７１，−１７２，−１７３，−１７４，−１７６，−１７９，−１８４，−１９０，−１９１，−１９４，−１９５，−１９８，−２０４，−２１１，−２１６，−２１７；Ｃ．Ｉ．リアクティブオレンジ，−５，−７，−１１，−１２，−１３，−１５，−１６，−３５，−４５，−４６，−５６，−６２，−７０，−７２，−７４，−８２，−８４，−８７，−９１，−９２，−９３，−９５，−９７，−９９；Ｃ．Ｉ．リアクティブバイオレット，−１，−４，−５，−６，−２２，−２４，−３３，−３６，−３８；Ｃ．Ｉ．リアクティブグリーン，−５，−８，−１２，−１５，−１９，−２３；Ｃ．Ｉ．リアクティブブラウン，−２，−７，−８，−９，−１１，−１６，−１７，−１８，−２１，−２４，−２６，−３１，−３２，−３３等の反応染料；
Ｃ．Ｉ．ベーシックブラック，−２；Ｃ．Ｉ．ベーシックレッド，−１，−２，−９，−１２，−１３，−１４，−２７；Ｃ．Ｉ．ベーシックブルー，−１，−３，−５，−７，−９，−２４，−２５，−２６，−２８，−２９；Ｃ．Ｉ．ベーシックバイオレット，−７，−１４，−２７；Ｃ．Ｉ．フードブラック，−１，−２等が挙げられる。
【００５０】
なお、これら上記の色材の例は、本発明に対して好ましいものであるが、本発明の組成物に使用する色材は上記色材に特に限定されるものではない。本発明の組成物に用いられる染料は、インクの重量に対して、０．１〜５０重量％が好ましい。
【００５１】
また、本発明の組成物において、機能物質は逆ミセル粒子に内包されていることが好ましい。機能物質が該ポリマーに内包されていることにより、機能物質の分解を抑制することが可能である。
【００５２】
なお、本発明における両親媒性ブロックポリマーからなる逆ミセル粒子において、両親媒性ブロックポリマーとは、親媒性と疎媒性を併せ持つブロックポリマーを表わす。このましくは親水性と疎水性を併せ持つブロックポリマーである。また、逆ミセル粒子とは、通常のミセルが水性溶媒中で親水基を外側に疎水基を内側のコア部にもつ粒子であるのに対して、逆ミセルは有機溶媒中で疎水基を外側に親水基または疎媒基を内側のコア部にもつ粒子を表わす。
【００５３】
内包させるには、例えばブロックポリマーが形成する水中でのミセルの疎水性コアの中に、水に不溶の有機溶媒中に機能物質を溶解させたものを導入し、そののち該有機溶媒を留去することにより行なうことが出来る。そのほかに有機溶剤中にポリマーと色材を共に溶解させた状態から、水系の溶媒中に転相することにより包接状態を形成し、残存する有機溶媒を留去することにより形成することも可能である。溶解に要した有機溶媒は留去しなくてもよい。さらには例えばブロックポリマーが形成する水中でのミセル中に、水に不溶の有機溶媒中に機能物質を分散させることによっても行なうことが出来る。そのほかに有機溶剤中にポリマーを溶解し機能物質を分散させた状態から、水系の溶媒中に転相することにより内包状態を形成することにより実現することも可能である。
【００５４】
内包状態を確認するためには、各種電子顕微鏡、Ｘ線回折等の機器分析により実施することが可能である。また、ミセルに包接した場合、ミセル崩壊条件で色材が溶媒からポリマーと別々に分離することで内包状態を確認することが出来る。また、機能物質が液体状態で分散溶媒に不溶であって、該ミセルとの共存下、良好な分散状態が得られた場合、実質的に内包されたと判断することもできる。以上説明してきたようにブロックポリマーがミセル状態を形成することが好ましく、そのために本発明に用いられるブロックポリマーは両親媒性であることが好ましい。
【００５５】
内包されている機能物質は、好ましくは９０％以上もっと好ましくは９５％以上、さらには９８％以上が好ましい。この量比に関しても各種電子顕微鏡、Ｘ線回折等の機器分析、色材の発色濃度分析等により観測することも可能である。
【００５６】
本発明の第２の発明は、非水媒体中に逆ミセル粒子が分散している組成物であって、平均粒径が２００ｎｍ以下、粒径分布（分散度指数μ／Ｇ２　）が０．２以下であることを特徴とする組成物である。
【００５７】
ここではストークス径を平均粒径（直径）と定義する。ストークス径は沈降速度法、光子相関法、超音波減衰分光法等で測定可能である。本発明は主に光子相関法である動的光散乱法による測定を用いている。粒径の均一さの指標としては一般的に、Ｇｕｌａｒｉらが示した分散度指数μ／Ｇ２　（μ：キュムラント展開の二次の係数、Ｇ：減衰定数）が用いられる（Ｔｈｅ　Ｊｏｕｒｎａｌ　ｏｆ　Ｃｈｅｍｉｃａｌ　Ｐｈｙｓｉｃｓ、７０巻、３９６５頁、１９７９年）。この値も動的光散乱法によって求められる。動的光散乱法による粒径測定装置としては、大塚電子（株）のＤＬＳ７０００等の装置がある。この装置で測定される粒径ｄがストークス径である。
【００５８】
本発明においては平均粒径が２００ｎｍ以下であり、また粒径分布（分散度指数μ／Ｇ２　）が０．２以下で非常に粒径分布が狭いため、可視光との相互作用がほとんどなく、分散媒体にもかかわらず、実質的に透明な状態を実現することが可能である。より好ましい平均粒径は１５０ｎｍ以下であり、また粒径分布（分散度指数μ／Ｇ２　）は０．１以下である。さらに好ましいのは、平均粒径は１００ｎｍ以下であり、また粒径分布（分散度指数μ／Ｇ２　）は０．１以下である。平均粒径が２００ｎｍを超え粒径分布（分散度指数μ／Ｇ２　）が０．２を越える場合、可視光に対する散乱状態が顕著になる場合がある。本発明の平均粒径、粒径分布（分散度指数μ／Ｇ２　）を得るために、前記本発明の第１の発明の組成物であることが、小さい粒子径を実現しかつ均一な粒度分布を実現しやすい点で好ましい。
【００５９】
さらに本発明の第３の発明は前記組成物を使用することを特徴とする画像形成方法である。好ましい形態としては、前記組成物を使用することを特徴とするプリンター等の記録素子（デバイス）であり、表示素子（デバイス）である。
【００６０】
また、本発明の第４の発明は前記の画像形成方法、デバイスによる画像形成装置である。
具体例をあげると、本発明の組成物を電気泳動粒子組成物として用いる。電気泳動粒子組成物として代表的には、湿式の電子写真に用いられる湿式トナーが代表的である。このような電気泳動粒子組成物には、金属石鹸等の電荷付与剤や分散性向上のための薬品材料等が含有される場合が多い。
【００６１】
図１に本発明の電気泳動粒子を用いた電気泳動方法、表示素子の一例を模式的に示す。表示素子である電気泳動素子の基本的構成は公知のものであれば良く、特に限定しない。少なくとも本発明の電気泳動粒子１と、該電気泳動粒子が分散された分散媒２と、電極３または４が形成された基板６を有する表示手段を備えていればよい。電界の印加により粒子は上下の電極のいずれかの方向に移動し、粒子、及び分散媒の色調に応じた表示を行う。また、多色化に対応した表示装置を作成したい場合、異なる色の色素を用いて作製した粒子を使用することで実現可能となる。この場合、使用する色素の種類によって粒子の比重が変わる場合には、分散媒の比重を調整することで対応可能である。
【００６２】
図１に示す電気泳動素子に対し、画像情報に応じた駆動信号を供給する駆動手段をさらに備えることで、画像形成装置としての電気泳動表示装置とすることができる。
【００６３】
もちろん湿式電子写真に用いられる装置に装填し、トナーとして使用することもできる。さらには富士ゼロックス社から発売されているオイル系インクを使用したインクジェット装置（商標名Ｐｈａｓｅｒ）などにも使用することが可能である。インクジェット法、装置は、圧電素子を用いたピエゾインクジェット方式や、熱エネルギーを作用させて発泡し記録を行う熱インクジェット方式のような周知の方法であってもよいが前者の方が好ましい。また、コンティニュアス型またはオンデマンド型のいずれの方法を用いてもよい。また、本発明のインク組成物は、中間転写体にインクを印字した後、紙等の最終被記録媒体に転写する記録方式に用いることもできる。
【００６４】
【実施例】
以下、実施例により本発明を詳細に説明するが、本発明はこれらの実施例に限定されるものではない。
【００６５】
実施例１
＜ブロックポリマーの合成＞
イソブチルビニルエーテル（ＩＢＶＥ：Ａブロック）と２−メトキシエトキシビニルエーテル（ＭＯＶＥ：Ｂブロック）と４−（２−ビニルオキシ）エトキシ安息香酸エチル（ＶＥＯＥｔＰｈＣＯＯＥｔ：Ｃブロック）からなるトリブロックポリマーの合成。
【００６６】
三方活栓を取り付けたガラス容器内を窒素置換した後、窒素ガス雰囲気下２５０℃に加熱し吸着水を除去した。系を室温に戻した後、ＩＢＶＥ１２ｍｍｏｌ（ミリモル）、酢酸エチル１６ｍｍｏｌ、１−イソブトキシエチルアセテート０．０５ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。
【００６７】
次いで、Ｂブロック（ＭＯＶＥ）を１２ｍｍｏｌ添加し、重合を続行した。ＧＰＣを用いるモニタリングによって、Ｂブロックの重合の完了を確認した後、１０ｍｍｏｌのＣブロック成分のトルエン溶液を添加して、重合を続行した。２０時間後、重合反応を停止した。重合反応の停止は、系内に０．３質量％のアンモニア／メタノール水溶液を加えて行った。
【００６８】
反応混合物溶液をジクロロメタンにて希釈し、０．６Ｍ塩酸で３回、次いで蒸留水で３回洗浄した。得られた有機相をエバポレーターで濃縮・乾固したものを真空乾燥させたものを、セルロースの半透膜を用いてメタノール溶媒中透析を繰り返し行い、モノマー性化合物を除去し、目的物であるトリブロックポリマーを得た。トリブロックポリマー化合物の同定は、ＮＭＲおよびＧＰＣを用いて行った。Ｍｎ＝４６３００、Ｍｗ／Ｍｎ＝１．３６であった。重合比はＡ：Ｂ：Ｃ＝２００：２００：３０であった。
【００６９】
さらにここで得られたブロックポリマーをジメチルフォルムアミドと水酸化ナトリウム水混合溶液中で加水分解し、Ｃブロック成分が加水分解され、ナトリウム塩化されたトリブロックポリマーを得た。化合物の同定は、ＮＭＲおよびＧＰＣを用いて行った。
【００７０】
このポリマーをクロロフォルム中に分散したところ、透明な分散液が得られた。この分散粒子の（平均粒径／直径）ｄおよび分散度指数μ／Ｇ２　を動的光散乱装置（ＤＬＳ−７０００、大塚電子株式会社製）を用いて測定した。ｄは１５５ｎｍ、分散度指数μ／Ｇ２　が０．１８であった。
【００７１】
実施例２
電気泳動粒子を用いた電気泳動素子の実施例を示す。
上記ブロックポリマー２０重量部に、水に対しての自己分散顔料（キャボット社、ＣＡＢ−０−ＪＥＴ２００）３重量部を蒸留水３０重量部とともに超音波ホモジナイザーで分散した。これを炭化水素系有機溶媒（アイソパーＨ）３００重量部に徐々に加えていきつつ攪拌し分散した。ジイソオクチルスルホコカク酸コバルト０．５重量部を加え、１００℃で攪拌を１０時間続行し、炭化水素系有機溶媒（アイソパーＨ）の粒子分散組成物を調整し、細孔径が０．４μｍテフロン（登録商標）フィルターでろ過したものを、以下に使用した。
【００７２】
２枚のガラス基板上に形成した銅電極を３００μｍの間隔をもって配置し、該銅電極間に該粒子分散組成物を静置し、３００Ｖ、６０Ｈｚの交流電界を印加したところ、黒粒子が電界に応じて泳動した。また、この分散組成物は１ヶ月放置したが、沈殿等が変化無く、安定に分散していた。
【００７３】
実施例３
実施例１のブロックポリマーを塩化メチレンに分散したところ、透明な分散液が出来た。この分散粒子の（平均粒径／直径）ｄおよび分散度指数μ／Ｇ２　を動的光散乱装置（ＤＬＳ−７０００、大塚電子株式会社製）を用いて測定した。ｄは１４０ｎｍ、分散度指数μ／Ｇ２　が０．１５であった。
【００７４】
実施例４
電気泳動粒子を用いた電気泳動素子の実施例を示す。
実施例１のブロックポリマー１０重量部と、Ｃ．Ｉ．ダイレクトブラック−１７の３重量部を蒸留水２０重量部中で混合し、炭化水素系有機溶媒（アイソパーＨ）３００重量部中に分散した。ジイソオクチルスルホコカク酸コバルト０．５重量部を加え、１００℃で攪拌を１０時間続行し、炭化水素系有機溶媒（アイソパーＨ）の粒子分散組成物を調整し、細孔径が０．４μｍテフロン（登録商標）フィルターでろ過したものを、以下に使用した。
【００７５】
２枚のガラス基板上に形成した銅電極を３００μｍの間隔をもって配置し、該銅電極間に該粒子分散組成物を静置し、３００Ｖ、６０Ｈｚの交流電界を印加したところ、黒粒子が電界に応じて泳動した。この粒子の（平均粒径／直径）ｄおよび分散度指数μ／Ｇ２　を動的光散乱装置（ＤＬＳ−７０００、大塚電子株式会社製）を用いて測定した。ｄは１６０ｎｍ、分散度指数μ／Ｇ２　が０．１４であった。
また、Ｃ．Ｉ．ダイレクトブラック−１７単独ではアイソパーＨには全く溶解しなかった。
【００７６】
比較例１
実施例１で使用したブロックポリマーの変わりに、ポリメタクリル酸（重量平均分子量３００００）を使用して、実施例２と同様の粒子分散組成物を調整した。調整後１ヶ月保存したものは沈殿物が発生していた。
【００７７】
【発明の効果】
以上説明した様に、本発明によれば、良好な分散性を有し、優れた均一な粒子を形成することができる逆ミセル粒子含有組成物および逆ミセル粒子分散組成物を提供することができる。
また、本発明は、良好な分散性を有し、優れた均一な粒子を形成した上記の組成物を使用した表示素子、画像形成方法及び画像形成装置を提供することができる。
【図面の簡単な説明】
【図１】本発明の電気泳動粒子を用いた電気泳動素子の一例を示す模式図である。
【符号の説明】
１　電気泳動粒子
２　電気泳動用分散媒
３、４　電極
５　隔壁
６　基板
【図１】
2004035735.tif 000012